(57)【要約】【課題】柔軟性、開封・密封性、成形加工性に優れたチャックを得るに好適な生分解性を有する樹脂組成物及びそれからなるチャックを開発することを目的とする。【解決手段】脂肪族または脂環式ジカルボン酸成分（ａ１）２０〜９５モル％及び芳香族ジカルボン酸成分（ａ２）８０〜５モル％からなる酸成分と脂肪族または脂環式ジヒドロキシ化合物成分（ａ３）からなる脂肪族・芳香族ポリエステル（Ａ）９９．９５〜９５重量％及びポリブチレン・テレフタレート（Ｂ）０．０５〜５重量％からなることを特徴とする脂肪族・芳香族ポリエステル組成物、それからなるチャック及び袋である。【選択図】なし【特許請求の範囲】
【請求項１】
脂肪族または脂環式ジカルボン酸成分（ａ１）２０〜９５モル％及び芳香族ジカルボン酸成分（ａ２）８０〜５モル％からなる酸成分と脂肪族または脂環式ジヒドロキシ化合物成分（ａ３）からなる脂肪族・芳香族ポリエステル（Ａ）９９．９５〜９５重量％及びポリブチレン・テレフタレート（Ｂ）０．０５〜５重量％からなることを特徴とする脂肪族・芳香族ポリエステル組成物。
【請求項２】
脂肪族・芳香族ポリエステル組成物が、チャック用であることを特徴とする請求項１記載の脂肪族・芳香族ポリエステル組成物。
【請求項３】
脂肪族または脂環式ジカルボン酸成分（ａ１）２０〜９５モル％及び芳香族ジカルボン酸成分（ａ２）８０〜５モル％からなる酸成分と脂肪族または脂環式ジヒドロキシ化合物成分（ａ３）からなる脂肪族・芳香族ポリエステル（Ａ）９９．９５〜９５重量％及びポリブチレン・テレフタレート（Ｂ）０．０５〜５重量％からなることを特徴とする脂肪族・芳香族ポリエステル組成物から形成されてなるチャック。
【請求項４】
チャックのチャック咬合部裏面に生分解性樹脂製テープを積層してなる請求項３記載のチャック。
【請求項５】
請求項３又は４記載のチャックを袋の口部に具備してなることを特徴とする袋。
【請求項６】
袋が生分解性樹脂性フィルムからなることを特徴とする請求項５記載の袋。
【発明の詳細な説明】
【技術分野】
【０００１】
本発明は、柔軟性、開封・密封性（咬合性）、成形加工性に優れたチャックを得るに好適な生分解性を有する脂肪族・芳香族ポリエステル組成物及びその用途に関する。
【背景技術】
【０００２】
プラスチックフィルムの廃棄処理を容易にする目的で生分解性のあるフィルムが注目され、各種フィルムが開発されて来ている。その生分解性フィルムは、土壌中や水中で加水分解や生分解を受け、徐々にフィルムの崩壊や分解が進み、最後には微生物の作用で無害な分解物へと変化するものである。そのようなフィルムとして、芳香族系ポリエステル樹脂やポリ乳酸、ポリブチレンサクシネート等の脂肪族系ポリエステル樹脂、ポリビニルアルコール、酢酸セルロース、デンプン等から成形したフィルムが知られている。
そして、それら生分解性フィルムからなる包装用袋の口部をも生分解性樹脂からなるチャックを備えた生分解性チャック付き袋が提案されている（たとえば、特許文献１、特許文献２、特許文献３参照）。
しかしながら、１，４−ブタンジオール・コハク酸共重合体からなるチャックは柔軟性が不十分であり、また、脂肪族・芳香族ポリエステルからなるチャックは柔軟性には優れるが、脂肪族・芳香族ポリエステルは微結晶性樹脂であるため、チャックの成形加工性が不安定な場合がある。
【０００３】
【特許文献１】特開平１０−１４６９３６号公報（請求項１）
【特許文献２】特開２０００−２６４３４３号公報（請求項１）
【特許文献３】特開２００４−２４４５５３号公報（実施例１０）
【発明の開示】
【発明が解決しようとする課題】
【０００４】
本発明の目的は、柔軟性、開封・密封性、成形加工性に優れたチャックを得るに好適な生分解性を有する樹脂組成物及びそれからなるチャックを開発することにある。
【課題を解決するための手段】
【０００５】
本発明は、脂肪族または脂環式ジカルボン酸成分（ａ１）２０〜９５モル％及び芳香族ジカルボン酸成分（ａ２）８０〜５モル％からなる酸成分と脂肪族または脂環式ジヒドロキシ化合物成分（ａ３）からなる脂肪族・芳香族ポリエステル（Ａ）９９．９５〜９５重量％及びポリブチレン・テレフタレート（Ｂ）０．０５〜５重量％からなることを特徴とする脂肪族・芳香族ポリエステル組成物、かかる組成物からなるチャック及びかかるチャックを口部に備えてなる袋に関する。
【発明の効果】
【０００６】
本発明の脂肪族・芳香族ポリエステル組成物は異形押出成形した際に成型物の形状保持性が優れるので良好な外観のチャックを容易に得ることができる。又、かかる脂肪族・芳香族ポリエステル組成物からなるチャックは生分解性を具備し、且つ柔軟性、開封・密封性（咬合性）に優れている。
【発明を実施するための最良の形態】
【０００７】
脂肪族・芳香族ポリエステル（Ａ）
本発明の脂肪族・芳香族ポリエステル組成物を構成する成分の一つである脂肪族・芳香族ポリエステル（Ａ）は、脂肪族または脂環式ジカルボン酸成分（ａ１）２０〜９５モル％、好ましくは３０〜７０モル％、さらに好ましくは４０〜６０モル％及び芳香族ジカルボン酸成分（ａ２）８０〜５モル％、好ましくは７０〜３０モル％、さらに好ましくは６０〜４０モル％からなる酸成分と脂肪族または脂環式ジヒドロキシ化合物成分（ａ３）からなるポリエステルである。脂肪族または脂環式ジヒドロキシ化合物成分（ａ３）は脂肪族または脂環式ジカルボン酸成分（ａ１）と芳香族ジカルボン酸成分（ａ２）との合計のモル数と実質的に等しく、得られる脂肪族・芳香族ポリエステルの分子量を上げるためにイソシアネート基に代表される連結基を含んでも良い。
本発明に係る脂肪族・芳香族ポリエステル（Ａ）は、好ましくは、融点が５０〜１９０℃、さらに好ましくは６０〜１８０℃、より好ましくは７０〜１７０℃の範囲にある。また、脂肪族・芳香族ポリエステル（Ａ）のメルトフローレート（ＭＦＲ：ＡＳＴＭ  Ｄ−１２３８、１９０℃、荷重２１６０ｇ）は、チャックが押出成形できる限り特に限定はされないが、通常０．１〜１００ｇ／１０分、好ましくは０．２〜５０ｇ／１０分、さらに好ましくは０．５〜２０ｇ／１０分の範囲にある。
【０００８】
脂肪族または脂環式ジカルボン酸成分（ａ１）
本発明に係る脂肪族・芳香族ポリエステル（Ａ）を構成する成分である脂肪族または脂環式ジカルボン酸成分（ａ１）は、特に限定はされないが、通常、脂肪族ジカルボン酸成分は２〜１０個の炭素原子（カルボキシル基の炭素も含めて）、特に４〜６個の炭素原子を有する化合物であり、線状であっても枝分れしていてもよい。脂環式ジカルボン酸成分は、通常、７〜１０個の炭素原子、特に８個の炭素原子を有するものである。
また、脂肪族または脂環式ジカルボン酸成分（ｂ１）は、２〜１０個の炭素原子を有する脂肪族ジカルボン酸を主成分とする限り、より大きい炭素原子数、例えば３０個までの炭素原子を有するジカルボン酸成分を含むことができる。
かかる脂肪族または脂環式ジカルボン酸成分（ａ１）としては、具体的には、シュウ酸、マロン酸、コハク酸、グルタル酸、アジピン酸、ピメリン酸、アゼライン酸、セバシン酸、フマル酸、２，２−ジメチルグルタル酸、スベリン酸、１，３−シクロペンタジカルボン酸、１，４−シクロヘキサンジカルボン酸、１，３−シクロヘキサンジカルボン酸、ジグリコール酸、イタコン酸、マレイン酸および２，５−ノルボルナンジカルボン酸等のジカルボン酸、かかるジカルボン酸のジメチルエステル、ジエチルエステル、ジ−ｎ−プロピルエステル、ジ−イソプロピルエステル、ジ−ｎ−ブチルエステル、ジ−イソブチルエステル、ジ−ｔ−ブチルエステル、ジ−ｎ−ペンチルエステル、ジ−イソペンチルエステルまたはジ−ｎ−ヘキシルエステル等のエステル形成誘導体を例示できる。
これら、脂肪族または脂環式ジカルボン酸あるいはそのエステル形成誘導体は、単独かまたは２種以上からなる混合物として使用することもできる。
脂肪族または脂環式ジカルボン酸成分（ａ１）としては、特に、アジピン酸またはそのアルキルエステルまたはそれらの混合物が好ましい。
脂肪族・芳香族ポリエステル（Ａ）の酸成分中の脂肪族または脂環式ジカルボン酸成分（ａ１）は２０〜９５モル％、好ましくは３０〜７０モル％、さらに好ましくは４０〜６０モル％の範囲にある。脂肪族または脂環式ジカルボン酸成分（ａ１）は、脂肪族・芳香族ポリエステル（Ａ）の加水分解性や生分解性を向上させ、得られるフィルムを柔軟にする。
【０００９】
芳香族ジカルボン酸成分（ａ２）
本発明に係る脂肪族・芳香族ポリエステル（Ａ）を構成する成分である芳香族ジカルボン酸成分（ａ２）は、特に限定はされないが、通常、８〜１２個の炭素原子を有する化合物、特に８個の炭素原子を有する化合物が挙げられる。
かかる芳香族ジカルボン酸成分（ａ２）としては、具体的には、テレフタル酸、イソフタル酸、２，６−ナフトエ酸および１，５−ナフトエ酸並びにそのエステル形成誘導体を例示できる。芳香族ジカルボン酸のエステル形成誘導体としては、具体的には、芳香族ジカルボン酸のジ−Ｃ1〜Ｃ6アルキルエステル、例えばジメチルエステル、ジエチルエステル、ジ−ｎ−プロピルエステル、ジ−イソプロピルエステル、ジ−ｎ−ブチルエステル、ジ−ｎ−ブチルエステル、ジ−イソブチルエステル、ジ−ｔ−ブチルエステル、ジ−ｎ−ペンチルエステル、ジ−イソペンチルエステルまたはジ−ｎ−ヘキシルエステル等を例示できる。
これら芳香族ジカルボン酸またはそのエステル形成誘導体は、単独かまたは２種以上からなる混合物として使用することもできる。
芳香族ジカルボン酸成分（ａ２）としては、特に、テレフタル酸またはジメチルテレフタレートまたはそれらの混合物が好ましい。
脂肪族・芳香族ポリエステル（Ａ）の酸成分中の芳香族ジカルボン酸成分（ａ２）は８０〜５モル％、好ましくは７０〜３０モル％、さらに好ましくは６０〜４０モル％の範囲にある。芳香族ジカルボン酸成分（ａ２）を共重合することにより、脂肪族・芳香族ポリエステル（Ａ）の耐熱性を保ちながら、柔軟なポリエステルが得られる。
【００１０】
脂肪族または脂環式ジヒドロキシ化合物成分（ａ３）
本発明に係る脂肪族・芳香族ポリエステル（Ａ）を構成する成分である脂肪族または脂環式ジヒドロキシ化合物成分（ａ３）は、特に限定はされないが、通常、脂肪族ジヒドロキシ化合物成分であれば、２〜１２個の炭素原子、好ましくは４〜６個の炭素原子を有する枝分かれまたは線状のジヒドロキシ化合物、脂環式ジヒドロキシ化合物成分であれば、５〜１０個の炭素原子を有する環状の化合物が挙げられる。
かかる脂肪族または脂環式ジヒドロキシ化合物成分（ａ３）としては、具体的には、エチレングリコール、１，２−プロパンジオール、１，３−プロパンジオール、１，２−ブタンジオール、１，４−ブタンジオール、１，５−ペンタンジオール、２，４−ジメチル−２−エチルヘキサン−１，３−ジオール、２，２−ジメチル−１，３−プロパンジオール、２−エチル−２−ブチル−１，３−プロパンジオール、２−エチル−２−イソブチル−１，３−プロパンジオール、２，２，４−トリメチル−１，６−ヘキサンジオール、とくには、エチレングリコール、１，３−プロパンジオール、１，４−ブタンジオール及び２，２−ジメチル−１，３−プロパンジオール（ネオペンチルグリコール）；シクロペンタンジオール、１，４−シクロヘキサンジオール、１，２−シクロヘキサンジメタノール、１，３−シクロヘキサンジメタノール、１，４−シクロヘキサンジメタノール及び２，２，４，４−テトラメチル−１，３−シクロブタンジオール類及びジエチレングリコール、トリエチレングリコール及びポリオキシエチレングリコール等のポリオキシアルキレングリコール並びにポリテトラヒドロフラン等が例示でき、特には、ジエチレングリコール、トリエチレングリコール及びポリオキシエチレングリコール又はこれらの混合物又は異なる数のエーテル単位を有する化合物が挙げられる。脂肪族または脂環式ジヒドロキシ化合物成分は、異なる脂肪族または脂環式ジヒドロキシ化合物の混合物も使用することができる。
【００１１】
本発明に係る脂肪族・芳香族ポリエステル（Ａ）は種々公知の方法で製造し得る。具体的な重合方法としては、例えば、特表２００２−５２７６４４公報、特表２００１−５０１６５２公報に記載されている。又、本発明に係る脂肪族・芳香族ポリエステル（Ａ）としては、例えば、ＢＡＳＦ社からＥＣＯＦＬＥＸ（商品名）として製造・販売されている。
【００１２】
ポリブチレン・テレフタレート（Ｂ）
本発明の脂肪族・芳香族ポリエステル組成物を構成する他の成分であるポリブチレン・テレフタレート（Ｂ）は、通常、ポリブチレン・テレフタレート（ＰＢＴ）として一般に製造・販売されている、１，４−ブタンジオールとテレフタル酸若しくはテレフタル酸ジメチルとを重合して得られるポリエステルであり、融点が２１０〜２３０℃、好ましくは２２０〜２２５℃の範囲にある。また、ポリブチレン・テレフタレート（Ｂ）のメルトフローレート（ＭＦＲ：ＡＳＴＭ  Ｄ−１２３８、２５０℃、荷重２１６０ｇ）は、前記脂肪族・芳香族ポリエステル（Ａ）と混合した組成物が押出成形できる限り特に限定はされないが、通常１〜１００ｇ／１０分、好ましくは５〜９０ｇ／１０分、さらに好ましくは１０〜８０ｇ／１０分の範囲にある。
又、本発明に係るポリブチレン・テレフタレート（Ｂ）としては、例えば、ウインテックポリマー社からジュラネックス（商品名）、東レ社からトレコン（商品名）、ＢＡＳＦ社からウルトラデュアー（商品名）として製造・販売されている。
【００１３】
脂肪族・芳香族ポリエステル組成物
本発明の脂肪族・芳香族ポリエステル組成物は、前記脂肪族・芳香族ポリエステル（Ａ）が９９．９５〜９５重量％、好ましくは９９．９〜９７重量％及びポリブチレン・テレフタレート（Ｂ）が０．０５〜５重量％、好ましくは０．１〜３重量％からなる組成物である。
ポリブチレン・テレフタレート（Ｂ）の量が０．０５重量％未満の組成物は、溶融押出物の固化性が改良されず、得られるチャックの形状が不安定になる虞があり、５重量％を超える組成物は得られるチャックの柔軟性、生分解性が損なわれる虞がある。
脂肪族・芳香族ポリエステル組成物のメルトフローレート（ＭＦＲ：ＡＳＴＭ  Ｄ−１２３８、１９０℃、荷重２１６０ｇ）は、チャックが押出成形できる限り特に限定はされないが、通常０．１〜１０ｇ／１０分、好ましくは０．２〜５ｇ／１０分、さらに好ましくは０．５〜２０ｇ／１０分の範囲にある。
本発明の脂肪族・芳香族ポリエステル組成物には、脂肪族・芳香族ポリエステル（Ａ）及びポリブチレン・テレフタレート（Ｂ）の夫々別個に、あるいは組成物を製造する際に、本発明の目的を損なわない範囲で、通常用いられる酸化防止剤、耐候安定剤、帯電防止剤、防曇剤、粘着付与剤、アンチブロッキング剤、スリップ剤、耐光安定剤、紫外線吸収剤、蛍光増白剤、抗菌剤、核剤、無機あるいは有機化合物充填材等の添加剤を必要に応じて配合することができる。
【００１４】
チャック
本発明のチャックは、前記脂肪族・芳香族ポリエステル組成物からなるチャックであり、凹部が形成されてなる咬合部と凸部が形成されてなる咬合部を有してなる。
本発明のチャックはチャック咬合部の裏面に生分解性樹脂製テープ、特に熱融着性に優れた生分解性樹脂製テープを積層しておくことにより、生分解性樹脂製フィルムからなる袋の口部に容易にチャックを熱融着することができる。
生分解性樹脂製テープとしては、好ましくはポリ乳酸から得られる二軸延伸フィルムを中間層とし、その両面に融点が６０〜１２０℃の範囲の生分解性樹脂から得られる無延伸フィルムを積層してなる積層フィルムから得られる生分解性樹脂製テープが好ましい。かかる構成の生分解性樹脂製テープを用いることにより、溶融押出されたチャックと容易に当該テープを熱融着することができ、且つ得られるチャックを容易に袋口部に熱融着することができる。
かかる生分解性樹脂としては種々公知の生分解性樹脂、例えば、Ｄ−乳酸若しくはＬ−乳酸の含有量が５重量％未満、好ましくは３重量％未満のＬ−乳酸若しくはＤ−乳酸の単独重合体若しくは共重合体等のポリ乳酸；シュウ酸、マロン酸、コハク酸、グルタル酸、アジピン酸等の脂肪族ジカルボン酸とエチレングリコール、１，２−プロパンジオール、１，３−プロパンジオール、１，２−ブタンジオール、１，４−ブタンジオール、シクロペンタンジオール、１，４−シクロヘキサンジオール、１，２−シクロヘキサンジメタノール等の脂肪族又は脂環族ジヒドロキシ化合物あるいはかかる脂肪族ジカルボン酸及び脂肪族又は脂環族ジヒドロキシ化合物とε―カプロラクトン、δ―バレロラクトン等のラクトン類若しくはグリコール酸、乳酸等の脂肪族ヒドロキシカルボン酸との共重合体からなる脂肪族系ポリエステル；ε―カプロラクトン、δ―バレロラクトン、β−メチル−δ―バレロラクトン等のラクトン類の１種類若しくは２種以上を重合して得られるポリラクトンあるいはかかるラクトン類とグリコール酸、乳酸等の脂肪族ヒドロキシカルボン酸との共重合体等のラクトン系重合体；及び前記脂肪族・芳香族ポリエステル（Ａ）等を例示することができる。これら生分解性樹脂は単一でも二種以上の組成物であってもよい。
これら生分解性樹脂からなる無延伸フィルムあるいは延伸フィルムは種々公知の製造方法で製造し得る。
【００１５】
本発明の脂肪族・芳香族ポリエステル組成物からなるチャックは種々公知の方法で製造し得る。例えば、脂肪族・芳香族ポリエステル（Ａ）とポリブチレン・テレフタレート（Ｂを所定の量で配合した後、直接押出成形機に投入して所望の形状を有する凸型及び凹型ダイを用いて溶融押出成形して得た溶融押出物を水等の媒体で冷却してチャックを得る方法、予め脂肪族・芳香族ポリエステル（Ａ）とポリブチレン・テレフタレート（Ｂ）を所定の量で混合して押出機等で溶融混練して脂肪族・芳香族ポリエステル組成物を得た後、所望の形状を有する凸型及び凹型ダイから溶融押出成形して得た溶融押出物を水等の媒体で冷却してチャックを得る方法する方法がある。
又、凸型及び凹型ダイを用いて溶融押出成形して得られるチャックの融押出物を冷却する前に、生分解性樹脂製テープと熱融着しておくと、チャック咬合部の裏面に生分解性樹脂製テープが積層されたチャックが得られるので好ましい。
また、チャック部の凹部あるいは凸部を押出成形すると同時に、生分解性樹脂製フィルムを押出成形して、両者が固化する前に熱融着により一体化することも行われる。さらに、チャックの凹部、凸部と生分解性製フィルムのいずれかを予め成形した後に、他方を押出成形して、両者を一体化することも行われる。
【００１６】
袋
本発明の袋は、前記本発明の脂肪族・芳香族ポリエステル組成物からなるチャックを袋口部に具備してなる。かかる袋として、ポリ乳酸二軸延伸フィルム等の生分解性樹脂製フィルムから得られる袋を用いると、生分解性を具備する袋が得られるので好ましい。
本発明の袋の好適な態様を以下に説明する。
すなわち、脂肪族または脂環式ジカルボン酸成分（ａ１）２０〜９５モル％及び芳香族ジカルボン酸成分（ａ２）８０〜５モル％からなる酸成分と脂肪族または脂環式ジヒドロキシ化合物成分（ａ３）からなる脂肪族・芳香族ポリエステル（Ａ）を主成分とするフィルム、例えばチャックに用いられている材料と同じ材料から成形されたフィルムと、脂肪族・芳香族ポリエステル（Ａ）９９．９５〜９５重量％及びポリブチレン・テレフタレート（Ｂ）０．０５〜５重量％からなる脂肪族・芳香族ポリエステル組成物から形成されたチャック（凹部および凸部）を用いて、これらを熱融着や接着などにより結合一体化してチャックつき袋とすることが行われる。
このようなチャックつき袋に適したフィルムとしては、厚さ２５μｍのポリ乳酸二軸延伸フィルムの両面に生分解性脂肪族ポリエステル（コハク酸・１，４−ブタンジオール・乳酸ポリエステル共重合体）：８０重量％と脂肪族・芳香族ポリエステル：２０重量％からなる厚さ３０μｍの無延伸フィルムをドライラミして得た積層フィルムが挙げられる。  
これらの場合、チャック咬合部裏面に予め生分解性樹脂製テープを積層したチャックも必要に応じて用いられる。
さらに、チャック（凹部あるいは凸部）とフィルムを同時に一体成形することも行われる。
【実施例】
【００１７】
次に実施例を挙げて本発明を更に具体的に説明するが、本発明はその要旨を越えない限りこれらの実施例に制約されるものではない。
【００１８】
実施例及び比較例等で使用したポリエステル等は次の通りである。
（１）脂肪族・芳香族ポリエステル（Ａ）
（ｉ）アジピン酸・テレフタル酸・１，４−ブタンジオールポリエステル共重合体（Ａ−１）
テレフタル酸：４６モル％、アジピン酸：５４モル％及び１，４−ブタンジオール：１００モル％、ＢＡＳＦ社製、商品名  ＥＣＯＦＬＥＸ、ＭＦＲ（１９０℃、荷重２１６０ｇ）：３ｇ／１０分、融点（Ｔｍ）：１１２℃、密度：１．２６ｇ／ｃｍ３。
（２）ポリブチレン・テレフタレート（Ｂ）
（ｉ）ポリブチレン・テレフタレート（Ｂ−１）
ＭＦＲ（２５０℃、荷重２１６０ｇ）：５０ｇ／１０分、融点（Ｔｍ）：２２０−２２５℃、密度：１．３ｇ／ｃｍ３。
（３）脂肪族ポリエステル共重合体
（ｉ）コハク酸・１，４−ブタンジオール・乳酸ポリエステル共重合体（Ｃ−１）
三菱化学社製、商品名  ＧＳ−Ｐｌａ  ＡＺ９１Ｔ  ＭＦＲ（１９０℃、荷重２１６０ｇ）：４．５ｇ／１０分、融点（Ｔｍ）：１０８．９℃、結晶化温度（Ｔｃ）：６８．０℃、（Ｔｍ）−（Ｔｃ）：４０．９℃、密度：１．２５ｇ／ｃｍ３。
（４）ポリ乳酸
（ｉ）ポリ乳酸（Ｃ−２）
Ｄ−乳酸含有量：１．６重量％、ＭＦＲ（１９０℃、荷重２１６０ｇ）：３．０ｇ／１０分、融点（Ｔｍ）：１６４．０℃、ガラス転位温度（Ｔｇ）：５６．０℃、密度：１．３ｇ／ｃｍ３。
【００１９】
実施例１
脂肪族・芳香族ポリエステル組成物としてアジピン酸・テレフタル酸・１，４−ブタンジオールポリエステル共重合体（Ａ−１）：９９．５重量％及びポリブチレン・テレフタレート（Ｂ−１）：０．５重量％にシリカ：４０００ｐｐｍ及びステアリン酸アミド：２０００ｐｐｍとを加えた脂肪族・芳香族ポリエステル組成物（組成物１）を溶融混練して用意した後、先端の凹部及び凸部形状を有するダイを備えた押出機を用い、組成物１を１８０〜２００℃で溶融した後、ダイ温度；２１０℃、押出し速度（成形速度）；２０ｍ／分で押出した後、別途製造して得た厚さ２５μｍのポリ乳酸二軸延伸フィルムの両面にコハク酸・１，４−ブタンジオール・乳酸ポリエステル共重合体（Ｃ−１）：８０重量％とアジピン酸・テレフタル酸・１，４−ブタンジオールポリエステル共重合体（Ａ−１）：２０重量％の組成物からなる厚さ３０μｍの無延伸フィルムをドライラミして得た積層フィルムからなる幅：２６ｍｍの生分解性樹脂製テープの片面に、熱融着させた後、２０〜２５℃の水槽で冷却して凹部及び凸部を有するチャック（チャックの幅；約１．３ｍｍ、高さ；約１．５ｍｍ、テープ幅；１３ｍｍ）を得た。得られたチャックの形状を目視で観察した結果、凹部及び凸部の形状が明確であり良好な外観を示した。
得られたチャックから長さ：１５０ｍｍのサンプルを切取り、凹部と凸部を指で咬合させた後、引張り試験機（オリエンテック社製；万能試験機ＲＹＣ−１２５５）を用い、３００ｍｍ／分の速度で咬合部を剥離した。その結果、剥離力の最大値は５．６Ｎ、最小値は２．４Ｎと安定した剥離力（咬合力）を示した。
【００２０】
実施例２
実施例１で用いた組成物１に代えて、Ａ−１；９９．０重量％及びＢ−１；１．０重量％にシリカ：４０００ｐｐｍ及びステアリン酸アミド：２０００ｐｐｍとを加えた脂肪族・芳香族ポリエステル組成物（組成物２）を用いる以外は実施例１と同様に行いチャックを得た。得られたチャックの形状を目視で観察した結果、凹部及び凸部の形状が明確であり良好な外観を示した。
得られたチャックから長さ：１５０ｍｍのサンプルを切取り、凹部と凸部を指で咬合させた後、引張り試験機（オリエンテック社製；万能試験機ＲＹＣ−１２５５）を用い、３００ｍｍ／分の速度で咬合部を剥離した。その結果、剥離力の最大値は５．２Ｎ、最小値は１．６Ｎと安定した剥離力（咬合力）を示した。
【００２１】
比較例１
実施例１で用いた組成物１に代えて、Ａ−１；１００重量％シリカ：４０００ｐｐｍ及びステアリン酸アミド：２０００ｐｐｍとを加えた脂肪族・芳香族ポリエステル組成物（組成物３）を用いる以外は実施例１と同様に行いチャックを成形した。しかしながら、押出し速度（成形速度）が２０ｍ／分では押出し成形物の固化が不十分であり、良好な外観のチャクを得ることができなかった。
【００２２】
参考例１
実施例１で用いた組成物１に代えて、Ａ−１；９０重量％及びＣ−１；１０重量％にシリカ：４０００ｐｐｍ及びステアリン酸アミド：２０００ｐｐｍとを加えた脂肪族・芳香族ポリエステル組成物（組成物４）を用いる以外は実施例１と同様に行いチャックを得た。得られたチャックの形状を目視で観察した結果、凹部及び凸部の形状が明確であり良好な外観を示した。
得られたチャックから長さ：１５０ｍｍのサンプルを切取り、凹部と凸部を指で咬合させた後、引張り試験機（オリエンテック社製；万能試験機ＲＹＣ−１２５５）を用い、３００ｍｍ／分の速度で咬合部を剥離した。その結果、剥離力の最大値は２１．２Ｎ、最小値は２．０Ｎと剥離力の最大値と最小値の幅が大きく、安定した剥離力（咬合力）を示すチャックが得られなかった。
【００２３】
参考例２
実施例１で用いた組成物１に代えて、Ａ−１；９０重量％及びポリ乳酸（Ｃ−２）；１０重量％にシリカ：４０００ｐｐｍ及びステアリン酸アミド：２０００ｐｐｍとを加えた脂肪族・芳香族ポリエステル組成物（組成物４）を用いる以外は実施例１と同様に行いチャックを得た。得られたチャックの形状を目視で観察した結果、凹部及び凸部の形状が波打ち咬合できるようなチャックを得ることができなかった。
【産業上の利用可能性】
【００２４】
本発明の脂肪族・芳香族ポリエステル組成物からなるチャックは、柔軟性、開封・密封性（咬合性）、成形加工性に優れ、且つ生分解性を有するので、袋の開閉部として好適に用いることができる。又、かかるチャックを口部に備えた袋、とくに、生分解性樹脂製フィルムからなる袋は、袋自体も生分解性を有するので、食品用をはじめ、あらゆる被包装材の包装用の袋として好適に用いることができる。